(57)【特許請求の範囲】
【請求項１】
（ａ）  下記一般式（１）で表される基を、１分子あたり少なくとも１個、分子末端に有し、主鎖が（メタ）アクリル酸エステルを主として重合して製造されたものであるビニル系重合体：
−ＯＣ（Ｏ）Ｃ（Ｒ）＝ＣＨ2      （１）
（式中、Ｒは水素、または、炭素数１〜２０の有機基を表す。）、および、
（ｂ）２−（（メタ）アクリロイルオキシエチルアシッドホスフェート）、２−（メタ）アクリロイルオキシプロピルホスフェート、２−（メタ）アクリロイルオキシ−３−クロロプロピルフォスフェート、および２−（メタ）アクリロイルオキシエチルフェニルフォスフェートからなる群より選択される少なくとも１種であるリン酸基を有するビニル系単量体を含有する、硬化性組成物。
【請求項２】
さらに、（ｃ）環構造を有するビニル系単量体を含有する、請求項１に記載の硬化性組成物。
【請求項３】
前記（ｃ）ビニル系単量体が（メタ）アクリル酸系単量体である、請求項２に記載の硬化性組成物。
【請求項４】
前記（ａ）ビニル系重合体の重量平均分子量（Ｍｗ）と数平均分子量（Ｍｎ）の比（Ｍｗ／Ｍｎ）の値が１．８未満である、請求項１〜３のいずれか一項に記載の硬化性組成物。
【請求項５】
前記（ａ）ビニル系重合体の主鎖がリビングラジカル重合により製造されたものである、請求項１〜４のいずれか一項に記載の硬化性組成物。
【請求項６】
前記リビングラジカル重合が原子移動ラジカル重合である、請求項５に記載の硬化性組成物。
【請求項７】
前記原子移動ラジカル重合は、触媒として銅の錯体を用いる、請求項６に記載の硬化組成物。
【請求項８】
前記（ａ）ビニル系重合体の主鎖が、連鎖移動剤を用いたビニル系モノマーの重合により製造されたものである、請求項１〜４のいずれか一項に記載の硬化性組成物。
【請求項９】
前記（ａ）ビニル系重合体の主鎖がアクリル酸エステルを主として重合して製造されたものである、請求項１〜８のいずれか一項に記載の硬化性組成物。
【請求項１０】
前記（ａ）ビニル系重合体の数平均分子量が３０００以上である、請求項１〜９のいずれか一項に記載の硬化性組成物。
【請求項１１】
さらに、（ｄ）開始剤を含有する、請求項１〜１０のいずれか一項に記載の硬化性組成物。
【請求項１２】
前記（ｄ）開始剤が、熱重合開始剤、光重合開始剤およびレドックス開始剤からなる群から選ばれる少なくとも一種である、請求項１１に記載の硬化性組成物。
【請求項１３】
請求項１〜１２のいずれか一項に記載の硬化性組成物を硬化させて得られる硬化物。
【請求項１４】
前記硬化物が、加熱および／または活性エネルギー線により硬化させて得られる、請求項１３に記載の硬化物。
【請求項１５】
前記活性エネルギー線がＵＶおよび／または電子線である、請求項１４記載の硬化物。
【請求項１６】
シール材、電気・電子部品材料、電気絶縁材、接着剤、粘着剤、ポッティング剤、放熱材、防振・制振・免振材、フィルム、または注型材料に用いられる、請求項１〜１５のいずれか一項に記載の硬化性組成物。
【発明の詳細な説明】
【技術分野】
【０００１】
本発明は、常温で、加熱または活性エネルギー硬化できる硬化性組成物および該組成物を用いて製造される硬化物に関する。より詳しくは、分子末端に（メタ）アクリロイル系基を有するビニル重合体を必須成分とする組成物および該組成物を用いて製造される硬化物に関する。
【背景技術】
【０００２】
従来、シール材料として、シリコーン材料や、アクリル系樹脂や、ウレタン（メタ）アクリレート樹脂を始めとするアクリレート系樹脂を主成分としたものが使用されている。【０００３】
近年、高性能エンジンオイルであるＳＪグレードエンジンオイルやオートマチック車用のトランスミッションオイルやギヤーオイルの一部が使用される部位付近にシール材が適用されることがあり、当該部位に適用できるシール材として、耐油性や耐熱性が要求されている。【０００４】
しかし、シリコーン材料をこのような耐油性が要求されるシール材に適用すると、上記オイルによるダメージが大きい傾向がある。そこで、イミノキシシランと水酸化亜鉛を５〜 ５０重量％含有する塩基性炭酸亜鉛を配合する方法（例えば、特許文献２）などの発明が開示されているものの、所望される程度の要求特性を実現するのは困難な状況にある。【０００５】
それに対し、耐油性、耐熱性に優れるアクリル系樹脂は、従来、建築用シール、接着剤、粘着材のみならず、自動車のエンジン周りを中心とした機能部品、保安部品など幅広い用途に使用されている。【０００６】
しかし、アクリルゴムは、未加硫ゴムに充填材、加硫剤などの配合剤を混線したのちに加硫成形することにより得られるものであるが、混練時にロールに付着したり、シーティング時に平滑になりにくかったり、あるいは成形時に非流動性であるなどの加工性のわるさと加硫速度の遅さ、あるいは長時間のポストキュアが必要であるなど、硬化性の悪さに問題がある。また、シールの信頼性、フランジ面の精密加工の必要性などの問題もある。
そこで、加工性や硬化性を向上させたものも開発されているが（例えば、特許文献１）、速硬化を実現でき、生産性を向上させることができる、光硬化性であるものではない。【０００７】
また、速硬化可能なアクリレート系樹脂として、ウレタン（メタ）アクリレート樹脂を主成分としたものでは、耐油性に優れるものも開発されているが（例えば、特許文献３）、主鎖中にエーテル結合やエステル結合を有するため、長期耐熱性に問題がある。【０００８】
優れた耐熱性、耐油性を有し、かつ、速硬化が可能な光硬化性のアクリレート系樹脂として、本発明者らは、主鎖がリビングラジカル重合により得られ、その末端に（メタ）アクリロイル基を有するビニル系重合体を開発している（例えば、特許文献４、５）。
【特許文献１】特開２０００−１ ５４３７０ 号公報
【特許文献２】特開平３−２０ ３９６０ 号公報
【特許文献３】特開昭６４−１１２ 号公報
【特許文献４】特開２０００− ７２８１６号公報
【特許文献５】特開２０００− ９５８２６号公報
【発明の開示】
【発明が解決しようとする課題】
【０００９】
本発明は、基材との適度な接着性を有し、かつ、硬化性に優れた活性エネルギー硬化性組成物および該硬化物を提供することを目的とする。
【課題を解決するための手段】
【００１０】
本発明者らは末端に（メタ）アクリロイル基を有するビニル系重合体を鋭意検討したところ、末端に（メタ）アクリロイル基を有するビニル系重合体は耐熱性、耐油性が優れるものの、用途によっては基材に対する接着性が不十分であることに気づいた。そこで、文献、書籍、メーカーカタログなどの記載から接着性改善効果を期待できる、一般的な接着性付与剤として知られる、カップリング剤や、カルボン酸基を有する重合性モノマーや、極性基をはじめとする官能基を有する化合物を使用して接着性改善を試みたが、基材接着性に顕著な効果が見られなかった。さらに、検討を重ねた結果、リン酸基を有するビニル系単量体を使用すれば基材接着性が改善されることを突き止めるとともに、さらに環構造を有するビニル系単量体を併用することも有効であることも見出し、本発明を完成するに至った。【００１１】
すなわち、本発明は、（ａ）下記一般式（１）で表される基（以下、単に「（メタ）アクリロイル基」と称することがある。）を、１分子あたり少なくとも１個分子末端に有するビニル系重合体（以下、単に「（ａ）ビニル系重合体」と称することがある。）：
−ＯＣ（Ｏ）Ｃ（Ｒ）＝ＣＨ2      （１）
（式中、Ｒは水素、または、炭素数１〜２０の有機基を表す。）、および、
（ｂ）リン酸基を有するビニル系単量体を含有する硬化性組成物である。【００１２】
上記（ａ）ビニル系重合体において、一般式（１）中のＲは、水素、または、メチル基であることが好ましい。【００１３】
本発明の硬化性組成物には、さらに（ｃ）環構造を有するビニル系単量体を含有することにより、基材に対する接着性を更にアップすることができる。【００１４】
上記（ｂ）リン酸基を有するビニル系単量体および／または（ｃ）環構造を有するビニル系単量体が、反応性の観点から（メタ）アクリル酸系単量体であることが好ましい。【００１５】
本発明の硬化性組成物は、（ａ）ビニル系重合体の総量１００重量部に対して（ｂ）リン基を有するビニル系単量体を０．１重量部以上１００重量部以下含有するのが好ましい。【００１６】
上記（ａ）ビニル系重合体は、重量平均分子量（Ｍｗ）と数平均分子量（Ｍｎ）の比（Ｍｗ／Ｍｎ）の値が１．８未満であることが好ましい。【００１７】
上記（ａ）ビニル系重合体は、主鎖がリビングラジカル重合により製造されたものが好ましく、原子移動ラジカル重合がより好ましい。上記原子移動ラジカル重合は、触媒として銅の錯体を用いることが好ましい。また、上記（ａ）ビニル系重合体は、主鎖が連鎖移動剤を用いたビニル系モノマーの重合により製造されたものも好ましい。【００１８】
上記（ａ）ビニル系重合体は、主鎖が（メタ）アクリル系モノマー、アクリロニトリル系モノマー、芳香族ビニル系モノマー、フッ素含有ビニル系モノマー及びケイ素含有ビニル系モノマーからなる群から選ばれる少なくとも一種を主として重合して製造されたものであることが好ましく、（メタ）アクリル酸エステルを主として重合して製造されたものがより好ましく、アクリル酸エステルを主として重合して製造されたものがさらに好ましい。【００１９】
上記（ａ）ビニル系重合体は、数平均分子量が３０００以上であることが好ましく、５０００以上であることがより好ましく、８０００以上であることがさらに好ましい。上記（ａ）ビニル系重合体には、下記一般式（２）：
−ＣＲ1Ｒ2Ｘ      （２）
（式中、Ｒ1、Ｒ2は、ビニル系モノマーのエチレン性不飽和基に結合した基。Ｘは、塩素、臭素、又は、ヨウ素を表す。）で表されるビニル系重合体の末端ハロゲン基を、下記一般式（３）
Ｍ+-ＯＣ（Ｏ）Ｃ（Ｒ）＝ＣＨ2      （３）
（式中、Ｒは水素、または、炭素数１〜２０の有機基を表す。Ｍ+はアルカリ金属、または４級アンモニウムイオンを表す。）で示される化合物で置換することにより製造されたもの、及び／又は、末端に水酸基を有するビニル系重合体と、一般式（４）
ＸＣ（Ｏ）Ｃ（Ｒ）＝ＣＨ2      （４）
（式中、Ｒは水素、または、炭素数１〜２０の有機基を表す。Ｘは塩素、臭素、または水酸基を表す。）で示される化合物との反応を行って製造されたもの、を好ましく使用できる。【００２０】
上記（ａ）ビニル系重合体には、末端に水酸基を有するビニル系重合体に、ジイソシアネート化合物を反応させ、残存イソシアネート基と下記一般式（５）
ＨＯ−Ｒ’− ＯＣ（Ｏ）Ｃ（Ｒ）＝ＣＨ2      （５）
（式中、Ｒは水素、または、炭素数１〜２０の有機基を表す。Ｒ’は炭素数２〜２０の２価の有機基を表す。）で示される化合物との反応を行って製造されたものを使用してもよい。【００２１】
本発明の硬化性組成物には、さらに（ｄ）開始剤を含有することができる。（ｄ）開始剤には、熱重合開始剤、光重合開始剤およびレドックス開始剤からなる群から選ばれる少なくとも一種を使用することができる。【００２２】
本発明の硬化物は、上記硬化性組成物を硬化させて得られる。【００２３】
上記硬化物は、加熱および／または活性エネルギー線により硬化して得られうる。活性エネルギー線には、ＵＶおよび／または電子線を使用することができる。【００２４】
本発明の硬化性組成物は、シール材、電気・電子部品材料、電気絶縁材、接着剤、粘着剤、ポッティング剤、放熱材、防振・制振・免振材、フィルム、または注型材料に好適である。
【発明の効果】
【００２５】
本発明の硬化性組成物によれば、（ａ）ビニル系重合体から得られる硬化物が本来有している優れた耐熱性、耐侯性、耐油性、圧縮永久歪、機械物性に加え、基材被着面に対して優れた接着性を発揮する硬化物を得ることができる。
【発明を実施するための最良の形態】
【００２６】
以下に、本発明の硬化性組成物に含有される各成分について、詳細に説明する。【００２７】
＜＜（ａ）ビニル系重合体＞＞
＜主鎖＞
本発明における（ａ）ビニル系重合体は、速硬化が可能な、下記一般式（１）で表される基（（メタ）アクリロイル系基）を１分子あたり少なくとも１個、分子末端に有するビニル系重合体である。
一般式（１）：
−ＯＣ（Ｏ）Ｃ（Ｒ）＝ＣＨ2      （１）
（式中、Ｒは水素、または、炭素数１〜２０の有機基を表す。）
（ａ）ビニル系重合体における（メタ）アクリロイル系基の数は、架橋させるという観点から１分子あたり２個以上有することが好ましく、より好ましくは２〜３個、さらには２個である。【００２８】
（ａ）ビニル系重合体は（メタ）アクリロイル系基を、１分子あたり少なくとも１個をビニル系重合体の分子末端に有するものであるが、架橋点間分子量を大きくすることでゴム弾性を得るという観点から、（メタ）アクリロイル系基を２個以上有する場合には両末端に有することが好ましい。【００２９】
上記一般式（１）中のＲは水素原子または炭素数１〜２０の有機基であるが、好ましくは水素原子または炭素数１〜２０の炭化水素基である。【００３０】
上記炭素数１〜２０の有機基としては、炭素数１〜２０のアルキル基、炭素数６〜２０のアリール基、炭素数７〜２０のアラルキル基、ニトリル基などがあげられ、これらは水酸基などの置換基を有していてもよい。【００３１】
前記炭素数１〜２０のアルキル基としては、たとえばメチル基、エチル基、プロピル基、ブチル基、ペンチル基、ヘキシル基、オクチル基、デシル基など、炭素数６〜２０のアリール基としては、たとえばフェニル基、ナフチル基など、炭素数７〜２０のアラルキル基としては、たとえばベンジル基、フェニルエチル基などがあげられる。【００３２】
Ｒの具体例としては、たとえば−Ｈ、−ＣＨ3、−ＣＨ2ＣＨ3、−（ＣＨ2）nＣＨ3（ｎは２〜１９の整数を表わす）、−Ｃ6Ｈ5、−ＣＨ2ＯＨ、−ＣＮなどがあげられ、好ましくは−Ｈ、−ＣＨ3である。【００３３】
（ａ）ビニル系重合体の主鎖を構成するビニル系モノマーとしては特に限定されず、各種のものを用いることができる。具体的には特開２００５−２３２４１９公報段落［００１８］記載の各種モノマーのような、（メタ）アクリル酸系モノマー、芳香族ビニル系モノマー、フッ素含有ビニル系モノマー、ケイ素含有ビニル系モノマー、マレイミド系モノマー、ニトリル基含有ビニル系モノマー、アミド基含有ビニル系モノマー、ビニルエステル類、アルケン類、共役ジエン類、塩化ビニル、塩化ビニリデン、塩化アリル、アリルアルコール等が挙げられる。これらは、単独で用いても良いし、複数を共重合させても構わない。ここで、（メタ）アクリル酸とは、アクリル酸及び／又はメタクリル酸を表す。【００３４】
本発明の硬化性組成物に使用される（ａ）ビニル系重合体の主鎖は、（メタ）アクリル系モノマー、アクリロニトリル系モノマー、芳香族ビニル系モノマー、フッ素含有ビニル系モノマー及びケイ素含有ビニル系モノマーからなる群より選ばれる少なくとも１つのモノマーを主として重合して製造されるものであることが好ましい。ここで「主として」とは、（ａ）ビニル系重合体を構成するモノマー単位のうち、５０モル％以上が上記モノマーであることを意味し、好ましくは７０モル％以上である。【００３５】
なかでも、生成物の物性等から、芳香族ビニル系モノマー及び／または（メタ）アクリル酸系モノマーが好ましく、アクリル酸エステルモノマー及び／又はメタクリル酸エステルモノマーがより好ましくアクリル酸エステルモノマーがさらに好ましい。特に好ましいアクリル酸エステルモノマーとしては、アクリル酸アルキルエステルモノマーが挙げられ、具体的には、アクリル酸エチル、アクリル酸２−メトキシエチル、アクリル酸ステアリル、アクリル酸ブチル、アクリル酸２−エチルヘキシル、アクリル酸２−メトキシブチルなどが挙げられる。【００３６】
本発明においては、これらの好ましいモノマーを他のモノマーと共重合、更にはブロック共重合させても構わなく、その際は、これらの好ましいモノマーが重量比で４０重量％以上含まれていることが好ましい。【００３７】
本発明における（ａ）ビニル系重合体の分子量分布、即ち、ゲルパーミエーションクロマトグラフィー（ＧＰＣ）で測定した重量平均分子量（Ｍｗ）と数平均分子量（Ｍｎ）の比（Ｍｗ／Ｍｎ）は、特に限定されないが、好ましくは１．８未満であり、より好ましくは１．７以下であり、さらに好ましくは１．６以下であり、よりさらに好ましくは１．５以下であり、特に好ましくは１．４以下であり、最も好ましくは１．３以下である。分子量分布が大きすぎると同一架橋点間分子量における粘度が増大し、取り扱いが困難になる傾向にある。本発明でのＧＰＣ測定は、移動相としてクロロホルムを用い、測定はポリスチレンゲルカラムにて行い、数平均分子量等はポリスチレン換算で求めることができる。【００３８】
本発明における（ａ）ビニル系重合体の数平均分子量は特に制限はないが、ＧＰＣで測定した場合に、５００〜１，０００，０００の範囲であることが好ましく、３，０００〜１００，０００がより好ましく、５，０００〜８０，０００がさらに好ましく、８，０００〜５０，０００がなおさら好ましい。分子量が低くなりすぎると、（ａ）ビニル系重合体の本来の特性が発現されにくい傾向があり、一方、高くなりすぎると、取扱いが困難になる傾向がある。【００３９】
＜（ａ）ビニル系重合体の合成法＞
本発明で使用する（ａ）ビニル系重合体は、種々の重合法により得ることができ、特に限定されないが、モノマーの汎用性、制御の容易性等の点からラジカル重合法が好ましく、ラジカル重合の中でも制御ラジカル重合がより好ましい。この制御ラジカル重合法は「連鎖移動剤法」と「リビングラジカル重合法」とに分類することができる。得られる（ａ）ビニル系重合体の分子量、分子量分布の制御が容易であるリビングラジカル重合がさらに好ましく、原料の入手性、重合体末端への官能基導入の容易さから原子移動ラジカル重合が特に好ましい。上記ラジカル重合、制御ラジカル重合、連鎖移動剤法、リビングラジカル重合法、原子移動ラジカル重合は公知の重合法ではあるが、これら各重合法については、たとえば、特開２００５−２３２４１９公報や、特開２００６−２９１０７３公報などの記載を参照できる。【００４０】
本発明における（ａ）ビニル系重合体の好ましい合成法の一つである、原子移動ラジカル重合について以下に簡単に説明する。【００４１】
原子移動ラジカル重合では、有機ハロゲン化物、特に反応性の高い炭素−ハロゲン結合を有する有機ハロゲン化物（例えば、α位にハロゲンを有するカルボニル化合物や、ベンジル位にハロゲンを有する化合物）、あるいはハロゲン化スルホニル化合物等が開始剤として用いられることが好ましい。具体的には特開２００５−２３２４１９公報段落［００４０］〜 [００６４]記載の化合物が挙げられる。【００４２】
（メタ）アクリロイル系基を１分子内に２つ以上有するビニル系重合体を得るためには、２つ以上の開始点を持つ有機ハロゲン化物、又はハロゲン化スルホニル化合物を開始剤として用いるのが好ましい。具体的に例示するならば、【００４３】
【化１】
0005552419.tif 000002
【００４４】
【化２】
0005552419.tif 000003
【００４５】
等が挙げられる。【００４６】
原子移動ラジカル重合において用いられるビニル系モノマーとしては特に制約はなく、上述した例示したビニル系モノマーをすべて好適に用いることができる。【００４７】
重合触媒として用いられる遷移金属錯体としては特に限定されないが、好ましくは周期律表第７族、８族、９族、１０族、又は１１族元素を中心金属とする金属錯体でありより好ましくは０価の銅、１価の銅、２価のルテニウム、２価の鉄又は２価のニッケルを中心金属とする遷移金属錯体、特に好ましくは銅の錯体が挙げられる。銅の錯体を形成するために使用される１価の銅化合物を具体的に例示するならば、塩化第一銅、臭化第一銅、ヨウ化第一銅、シアン化第一銅、酸化第一銅、過塩素酸第一銅等である。銅化合物を用いる場合、触媒活性を高めるために２，２′−ビピリジル若しくはその誘導体、１，１０−フェナントロリン若しくはその誘導体、テトラメチルエチレンジアミン、ペンタメチルジエチレントリアミン若しくはヘキサメチルトリス（２−アミノエチル）アミン等のポリアミン等が配位子として添加される。【００４８】
重合反応は、無溶媒でも可能であるが、各種の溶媒中で行うこともできる。溶媒の種類としては特に限定されず、特開２００５−２３２４１９公報段落［００６７］記載の溶剤が挙げられる。これらは、単独でもよく、２種以上を併用してもよい。また、エマルジョン系もしくは超臨界流体ＣＯ2を媒体とする系においても重合を行うことができる。【００４９】
重合温度は、限定はされないが、０〜２００℃の範囲で行うことができ、好ましくは、室温〜１５０℃の範囲である。【００５０】
＜重合性の炭素−炭素二重結合導入法＞
得られたビニル系重合体への重合性の炭素−炭素二重結合（（メタ）アクリロイル系基）の導入方法としては、公知の方法を利用することができる。例えば、特開２００４−２０３９３２公報段落［００８０］〜［００９１］記載の方法が挙げられる。これらの方法の中でも制御がより容易である点から、一般式（２）：−ＣＲ1Ｒ2Ｘ（式中、Ｒ1、Ｒ2は、ビニル系モノマーのエチレン性不飽和基に結合した基。Ｘは、塩素、臭素、又は、ヨウ素を表す。）で表されるビニル系重合体の末端ハロゲン基を、下記一般式（３）：  Ｍ+-ＯＣ（Ｏ）Ｃ（Ｒ）＝ＣＨ2（式中、Ｒは水素、または、炭素数１〜２０の有機基を表す。Ｍ+はアルカリ金属、または４級アンモニウムイオンを表す。）で示される化合物で置換することにより製造されたものであることが好ましい。【００５１】
上記一般式（２）で表される末端構造を有する（メタ）アクリル系重合体は、上述した有機ハロゲン化物、またはハロゲン化スルホニル化合物を開始剤、遷移金属錯体を触媒としてビニル系モノマーを重合する方法、あるいは、ハロゲン化合物を連鎖移動剤としてビニル系モノマーを重合する方法により製造されるが、好ましくは前者である。【００５２】
上記一般式（３）で表される化合物としては特に限定されないが、Ｒの具体例としては、例えば、−Ｈ、−ＣＨ3、−ＣＨ2ＣＨ3、−（ＣＨ2）nＣＨ3（ｎは２〜１９の整数を表す）、−Ｃ6Ｈ5、−ＣＨ2ＯＨ、−ＣＮ、等が挙げられ、好ましくは−Ｈ、−ＣＨ3である。【００５３】
Ｍ+はオキシアニオンの対カチオンであり、Ｍ+の種類としてはアルカリ金属イオン、具体的にはリチウムイオン、ナトリウムイオン、カリウムイオン、および４級アンモニウムイオンが挙げられる。４級アンモニウムイオンとしてはテトラメチルアンモニウムイオン、テトラエチルアンモニウムイオン、テトラベンジルアンモニウムイオン、トリメチルドデシルアンモニウムイオン、テトラブチルアンモニウムイオンおよびジメチルピペリジニウムイオン等が挙げられ、好ましくはナトリウムイオン、カリウムイオンである。上記一般式（３）のオキシアニオンの使用量は、上記一般式（２）のハロゲン基に対して、好ましくは１〜５当量、更に好ましくは１．０〜１．２当量である。この反応を実施する溶媒としては特に限定はされないが、求核置換反応であるため極性溶媒が好ましく、例えば、テトラヒドロフラン、ジオキサン、ジエチルエーテル、アセトン、ジメチルスルホキシド、ジメチルホルムアミド、ジメチルアセトアミド、ヘキサメチルホスホリックトリアミド、アセトニトリル、等が用いられる。反応を行う温度は限定されないが、一般に０〜１５０℃で、重合性の末端基を保持するために好ましくは室温〜１００℃で行う。【００５４】
＜＜（ｂ）リン酸基を有するビニル系単量体＞＞
本発明の硬化性組成物は、（ｂ）リン酸基を有するビニル系単量体が含有される。（ｂ）リン酸基を有するビニル系単量体としては、リン酸基を含有するものであればよく、特に限定されるわけではないが、例えば２−（（メタ）アクリロイルシエチルホスフェート）、２−（メタ）アクリロイルオキシプロピルホスフェート、２−（メタ）アクリロイルオキシ−３−クロロプロピルフォスフェート、２−（メタ）アクリロイルオキシエチルフェニルフォスフェート等が挙げられる。なかでも、反応性の観点から、リン酸基を有する（メタ）アクリル酸系単量体が好ましい。【００５５】
本発明の（ｂ）リン酸基を有するビニル系単量体は、２個以上の重合性基を有してしても構わない。【００５６】
本発明の硬化性組成物における（ｂ）リン酸基を有するビニル系単量体の添加量としては、（ａ）ビニル系重合体１００重量部に対して、０．１〜１００重量部であることが好ましい。機械強度、相溶性、揺変性のバランスの点で０．５〜７０重量部が好ましく、１〜５０重量部がより好ましい。
本発明の硬化性組成物においては、（ｂ）リン酸基を有するビニル系単量体を１種または２種以上を組み合わせて使用してもよい。【００５７】
＜＜（ｃ）環構造を有するビニル系単量体＞＞
本発明の硬化性組成物には、さらに（ｃ）環構造を有するビニル系単量体を含有させることができる。（ｂ）リン酸基を有するビニル系単量体と（ｃ）環構造を有するビニル系単量体とを併用すると、基材に対する接着性が向上する利点がある。
（ｃ）環構造を有するビニル系単量体としては、特に限定はないが、反応性の点から環構造を有する（メタ）アクリル系が好ましい。また、環構造としては、脂環構造、芳香環が挙げられるが、接着性付与の点から脂環構造、更に好ましくは多環式構造が好ましい。
（ｃ）環構造を有するビニル系単量体の具体例としては、スチレン、α−メチルスチレン、シクロヘキシル（メタ）アクリレート、イソボロニル（メタ）アクリレート、ジシクロペンテニル（メタ）アクリレ−ト、ジシクロペンテニルオキシエチル（メタ）アクリレ−ト、 ジシクロペンタニル（メタ）アクリレ−ト、ベンジル（メタ）アクリレート、ノニルフェノキシポリエチレングリコール（メタ）アクリレート、ノニルフェノキシポリエチレングリコール（メタ）アクリレート、ペンタメチルピペリジル（メタ）アクリレ−トなどが挙げられる。【００５８】
また、（ｃ）環構造を有するビニル系単量体としては、２個以上の重合性基を有していても構わない。
（ｃ）環構造を有するビニル系単量体の添加量としては、（ａ）ビニル系重合体１００重量部に対して、０．１〜１０００重量部である。機械強度、相揺変性のバランスの点で０．５〜５００重量部が好ましく、１〜１００重量部がより好ましい。【００５９】
＜＜（ｄ）開始剤＞＞
本発明の硬化性組成物には、さらに（ｄ）開始剤を含有させることができる。（ｄ）開始剤としては特に限定はないが、熱重合開始剤、光重合開始剤、および、レッドクス開始剤等が挙げられる。【００６０】
なお、熱重合開始剤、光重合開始剤、レッドクス開始剤はそれを単独で用いてもよいし、２種以上の混合物として使用してもよいが、混合物として使用する場合には、各開始剤の使用量は、後述のそれぞれの範囲内にあることが好ましい。【００６１】
熱重合開始剤としては、特に制限はないが、アゾ系開始剤、過酸化物開始剤、過硫酸塩開始剤等が挙げられる。これら熱重合開始剤としては公知のものを使用することができる。例えば、特開２００６−２６５４８８４公報段落［０１０４］〜［０１０６］記載のものが挙げられる。【００６２】
熱重合開始剤としては、特にアゾ系開始剤及び過酸化物開始剤からなる群から好適に選ばれる。更に好ましいものは、２，２′−アゾビス（メチルイソブチレ−ト）、ｔ−ブチルパーオキシピバレート、ジ（４−ｔ−ブチルシクロヘキシル）パーオキシジカーボネート、ｔ−ブチルパーオキシイソプロピルモノカーボネート、ベンゾイルパーオキサイド並びにこれらの混合物である。【００６３】
熱重合開始剤は、単独で用いても、２種以上を併用してもよい。【００６４】
（ｄ）成分として熱重合開始剤を使用する場合、熱重合開始剤は触媒的に有効な量で存在し、その添加量は特に限定されないが、本発明の（ａ）成分および（ｂ）成分（（ｃ）成分を含有する場合は（ａ）成分、（ｂ）成分および（ｃ）成分）合計１００重量部に対して好ましくは約０．０１〜５重量部、より好ましくは約０．０２５〜２重量部である。【００６５】
レドックス（酸化還元）系開始剤は、幅広い温度領域で使用できる。特に、下記開始剤種は常温で使用できることが有利である。適切なレドックス系開始剤としては、限定されるわけではないが、例えば特開２００６−２６５４８８４公報段落［０１０９］記載のものが挙げられる。【００６６】
レドックス開始剤系では有機過酸化物と第３級アミンの組み合わせ、有機化酸化物と遷移金属の組み合わせが好ましく、クメンハイドロパーオキサイドとアニリン類の組み合わせ、クメンハイドロパーオキサイドとコバルトナフテートの組み合わせがさらに好ましい。【００６７】
レドックス系開始剤は、単独で用いても、２種以上を併用してもよい。【００６８】
（ｄ）成分としてレドックス系開始剤を使用する場合、レドックス系開始剤は触媒的に有効な量で存在し、その添加量は特に限定されないが、本発明の（ａ）成分および（ｂ）成分（（ｃ）成分を含有する場合は（ａ）成分、（ｂ）成分および（ｃ）成分）合計１００重量部に対して好ましくは約０．０１〜５重量部、より好ましくは約０．０２５〜２重量部である。【００６９】
活性エネルギー線より硬化させる場合には、光重合開始剤を含有することが好ましい。光重合開始剤としては、光ラジカル開始剤と光アニオン開始剤とが挙げられる。光ラジカル開始剤としては、例えば、特開２００６−２６５４８８公報段落［００９７］記載のものが挙げられる。さらに、２，４，６−トリメチルベンゾイル−ジフェニル−フォスフィンオキサイド、ビス（２，４，６−トリメチルベンゾイル）−フェニルフォスフィンオキサイド、ビス（２，６−ジメチルベンゾイル）−２，４，４−トリメチル−ペンチルフォスフィンオキサイド、２，４，６−トリメチルベンゾイル−ジフェニル−フォスフィンオキサイド等のアシルフォスフィンオキサイド系光ラジカル開始剤が挙げられる。【００７０】
光ラジカル開始剤としては、本発明の硬化性組成物の硬化性と貯蔵安定性のバランスの点で、１−ヒドロキシ−シクロヘキシル−フェニル−ケトン、２−ヒドロキシ−２−メチル−１−フェニル−プロパン−１−オン、ビス（４−ジメチルアミノフェニル）ケトン、２，４，６−トリメチルベンゾイル−ジフェニル−フォスフィンオキサイド、ビス（２，４，６−トリメチルベンゾイル）−フェニルフォスフィンオキサイド、ビス（２，６−ジメチルベンゾイル）−２，４，４−トリメチル−ペンチルフォスフィンオキサイド、２，４，６−トリメチルベンゾイル−ジフェニル−フォスフィンオキサイドがより好ましい。【００７１】
光アニオン開始剤としては、例えば、１，１０−ジアミノデカン、４，４’−トリメチレンジピペラジン、カルバメート類及びその誘導体、コバルト−アミン錯体類、アミノオキシイミノ類、アンモニウムボレート類等が挙げられる。【００７２】
近赤外光重合開始剤としては、近赤外光吸収性陽イオン染料等を使用しても構わない。近赤外光吸収性陽イオン染料としては、６５０〜１５００ｎｍの領域の光エネルギーで励起する、例えば特開平３−１１１４０２号公報、特開平５−１９４６１９号公報等に開示されている近赤外光吸収性陽イオン染料−ボレート陰イオン錯体等を用いるのが好ましく、ホウ素系増感剤を併用することがさらに好ましい。【００７３】
これらの光重合開始剤は、単独、又は２種以上混合して用いても、他の化合物と組み合わせて用いてもよい。【００７４】
他の化合物との組み合わせとしては、具体的には、ジエタノールメチルアミン、ジメチルエタノールアミン、トリエタノールアミン等のアミンとの組み合わせ、さらにこれにジフェニルヨードニウムクロリド等のヨードニウム塩を組み合わせたもの、メチレンブルー等の色素及びアミンと組み合わせたもの等が挙げられる。【００７５】
なお、前記光重合開始剤を使用する場合、必要により、ハイドロキノン、ハイドロキノンモノメチルエーテル、ベンゾキノン、パラターシャリーブチルカテコール等の重合禁止剤類を添加することもできる。【００７６】
（ｄ）成分として光重合開始剤を使用する場合、その添加量は特に制限はないが、硬化性と貯蔵安定性の点から、（ａ）成分および（ｂ）成分（（ｃ）成分を含有する場合は（ａ）成分、（ｂ）成分および（ｃ）成分）合計１００重量部に対して、０．００１〜１０重量部が好ましい。【００７７】
＜＜硬化性組成物＞＞
本発明の硬化性組成物は、上記（ａ）および（ｂ）場合によってさらに（ｃ）成分を含有してなるものであるが、物性を調整するために、さらに各種の添加剤、例えば、重合性のモノマー及び／またはオリゴマー硬化調整剤、金属石鹸、充填材、微小中空粒子、可塑剤、接着性付与剤、溶剤、難燃剤、酸化防止剤、光安定剤、紫外線吸収剤、物性調整剤、ラジカル禁止剤、金属不活性化剤、オゾン劣化防止剤、リン系過酸化物分解剤、滑剤、顔料、発泡剤、光硬化性樹脂等を、必要に応じて適宜配合してもよい。これらの各種添加剤は、単独で用いてもよく、２種類以上を併用してもよい。【００７８】
＜重合性のモノマー及び／またはオリゴマー＞
本発明の硬化性組成物は、本発明の効果を損なわない範囲でモノマー及び／またはオリゴマーを添加することができる。ラジカル重合性の基を有する、モノマー及び／又はオリゴマー、あるいは、アニオン重合性の基を有する、モノマー及び／又はオリゴマーが、硬化性の点から好ましい。【００７９】
前記ラジカル重合性の基としては、（メタ）アクリル基等の（メタ）アクリロイル系基、スチレン基、アクリロニトリル基、ビニルエステル基、Ｎ−ビニルピロリドン基、アクリルアミド基、共役ジエン基、ビニルケトン基、塩化ビニル基等が挙げられる。なかでも、本発明に使用するビニル系重合体と類似する（メタ）アクリロイル系基を有するものが好ましい。【００８０】
前記アニオン重合性の基としては、（メタ）アクリル基等の（メタ）アクリロイル系基、スチレン基、アクリロニトリル基、Ｎ−ビニルピロリドン基、アクリルアミド基、共役ジエン基、ビニルケトン基等が挙げられる。なかでも、本発明に使用するビニル系重合体と類似する（メタ）アクリロイル系基を有するものが好ましい。【００８１】
前記モノマーの具体例としては、特開２００６−２６５４８８公報段落［０１２３］〜[０１３１]記載のものが挙げられる。【００８２】
前記オリゴマーとしては、特開２００６−２６５４８８公報段落［０１３２］記載のものが挙げられる。【００８３】
上記のうち、（メタ）アクリロイル系基を有する、モノマー及び／又はオリゴマーが好ましい。また、（メタ）アクリロイル系基を有するモノマー及び／又はオリゴマーの数平均分子量は、５０００以下であることが好ましい。さらに、表面硬化性の向上や、作業性向上のための粘度低減のために、モノマーを用いる場合には、分子量が１０００以下であることが、相溶性が良好であるという理由からさらに好ましい。【００８４】
重合性のモノマー及び／又はオリゴマーの使用量としては、表面硬化性の向上、タフネスの付与、粘度低減による作業性の観点から、（ａ）成分および（ｂ）成分（（ｃ）成分を含有する場合は（ａ）成分、（ｂ）成分および（ｃ）成分）合計１００重量部（以下、単に部ともいう）に対して、１〜２００部が好ましく、５〜１００部がより好ましい。【００８５】
＜金属石鹸＞
本発明の硬化性組成物には、金型離型性を高めるために必要に応じて金属石鹸をさらに含有させることができる。【００８６】
金属石鹸としては、特に制限はないが、一般に長鎖脂肪酸と金属イオンが結合したものであり、脂肪酸に基づく無極性あるいは低極性の部分と、金属との結合部分に基づく極性の部分を一分子中に合わせて持っているものであれば、公知のものを任意に使用できる。【００８７】
長鎖脂肪酸としては、例えば炭素数１〜１８の飽和脂肪酸、炭素数３〜１８の不飽和脂肪酸、脂肪族ジカルボン酸等が挙げられる。これらの中では、入手性の点から炭素数１〜１８の飽和脂肪酸が好ましく、離型性の効果の点から炭素数６〜１８の飽和脂肪酸が特に好ましい。金属イオンとしては、アルカリ金属（リチウム、ナトリウム、カリウム）、アルカリ土類金属（マグネシウム、カルシウム、バリウム）、亜鉛、鉛、コバルト、アルミニウム、マンガン、ストロンチウム等が挙げられる。【００８８】
具体的に例示すれば、特開２００５−２３２４１９公報段落［０１５５］記載の金属石鹸が挙げられる。【００８９】
これらの金属石鹸の中では、入手性、安全性の点からステアリン酸金属塩類が好ましく、特に経済性の点から、ステアリン酸カルシウム、ステアリン酸マグネシウム、ステアリン酸亜鉛からなる群から選択される１つ以上のものが最も好ましい。【００９０】
この金属石鹸の添加量としては特に制限はないが、（ａ）成分および（ｂ）成分（（ｃ）成分を含有する場合は（ａ）成分、（ｂ）成分および（ｃ）成分）合計１００重量部に対して０．０２５〜５重量部の範囲で使用することが好ましく、０．０５〜４重量部使用するのがより好ましい。配合量が５重量部より多いと硬化物の物性が低下する傾向があり、０．０２５重量部より少ないと金型離型性が得られにくい傾向がある。【００９１】
＜充填材＞
充填材としては、特に限定されないが特開２００５−２３２４１９公報段落［０１５８］記載の充填材が挙げられる。【００９２】
これら充填材のうちでは、結晶性シリカ、溶融シリカ、ドロマイト、カーボンブラック、炭酸カルシウム、酸化チタン、タルク等が好ましい。【００９３】
特に、これら充填材で強度の高い硬化物を得たい場合には、主に結晶性シリカ、溶融シリカ、無水ケイ酸、含水ケイ酸、カーボンブラック、表面処理微細炭酸カルシウム、焼成クレー、クレー及び活性亜鉛華等から選ばれる充填材を添加できる。なかでも、比表面積（ＢＥＴ吸着法による）が５０ｍ2／ｇ以上、通常５０〜４００ｍ2／ｇ、好ましくは１００〜３００ｍ2／ｇ程度の超微粉末状のシリカが好ましい。またその表面が、オルガノシランやオルガノシラザン、ジオルガノポリシロキサン等の有機ケイ素化合物で予め疎水処理されたシリカが更に好ましい。【００９４】
また、低強度で伸びが大である硬化物を得たい場合には、主に酸化チタン、炭酸カルシウム、タルク、酸化第二鉄、酸化亜鉛及びシラスバルーン等から選ばれる充填材を添加できる。なお、一般的に、炭酸カルシウムは、比表面積が小さいと、硬化物の破断強度、破断伸びの改善効果が充分でないことがある。比表面積の値が大きいほど、硬化物の破断強度、破断伸びの改善効果はより大きくなる。【００９５】
更に、炭酸カルシウムは、表面処理剤を用いて表面処理を施してある方がより好ましい。表面処理炭酸カルシウムを用いた場合、表面処理していない炭酸カルシウムを用いた場合に比較して、本発明の硬化性組成物の作業性を改善し、該硬化性組成物の貯蔵安定性効果がより向上すると考えられる。【００９６】
前記の表面処理剤としては、公知のものを使用でき、例えば、特開２００５−２３２４１９公報段落［０１６１］記載の表面処理剤が挙げられる。【００９７】
この表面処理剤の処理量は、炭酸カルシウムに対して、０．１〜２０重量％の範囲で処理するのが好ましく、１〜５重量％の範囲で処理するのがより好ましい。処理量が０．１重量％未満の場合には、作業性の改善効果が充分でないことがあり、２０重量％を越えると、硬化性組成物の貯蔵安定性が低下することがある。【００９８】
特に限定はされないが、炭酸カルシウムを用いる場合、配合物のチクソ性や硬化物の破断強度、破断伸び等の改善効果を特に期待する場合には、膠質炭酸カルシウムを用いるのが好ましい。【００９９】
一方、重質炭酸カルシウムを配合物の増量、コストダウン等を目的として添加することがある特開２００５−２３２４１９公報段落［０１６３］記載のものを使用することができる。【０１００】
上記充填材は、目的や必要に応じて単独で使用してもよく、２種以上を併用してもよい。充填材を用いる場合の添加量は、（ａ）成分および（ｂ）成分（（ｃ）成分を含有する場合は（ａ）成分、（ｂ）成分および（ｃ）成分）合計１００重量部に対して、充填材を５〜１０００重量部の範囲で使用するのが好ましく、２０〜５００重量部の範囲で使用するのがより好ましく、４０〜３００重量部の範囲で使用するのが特に好ましい。配合量が５重量部未満の場合には、硬化物の破断強度、破断伸び、接着性と耐候接着性の改善効果が充分でないことがあり、１０００重量部を越えると該硬化性組成物の作業性が低下することがある。【０１０１】
＜微小中空粒子＞
物性の大きな低下を起こすことなく軽量化、低コスト化を図ることを目的として、微小中空粒子をこれら補強性充填材に併用して添加することができる。【０１０２】
このような微小中空粒子（以下において、「バルーン」と称することがある。）には、特に限定はされないが、「機能性フィラーの最新技術」（ＣＭＣ）に記載されているように、直径が１ｍｍ以下、好ましくは５００μｍ以下、更に好ましくは２００μｍ以下の無機質あるいは有機質の材料で構成された中空体（無機系バルーンや有機系バルーン）が挙げられる。特に、真比重が１．０ｇ／ｃｍ3以下である微小中空体を用いることが好ましく、更には０．５ｇ／ｃｍ3以下である微小中空体を用いることが好ましい。【０１０３】
前記無機系バルーン及び有機系バルーンとしては、特開２００５−２３２４１９公報段落［０１６８］〜［０１７０］に記載されているバルーンを使用することができる。【０１０４】
上記バルーンは単独で使用しても良く、２種類以上混合して用いても良い。さらに、これらバルーンの表面を脂肪酸、脂肪酸エステル、ロジン、ロジン酸リグニン、シランカップリング剤、チタンカップリング剤、アルミカップリング剤、ポリプロピレングリコール等で、分散性及び配合物の作業性を改良するために処理したものも使用することができる。これらのバルーンは、配合物を硬化させた場合の物性のうち、柔軟性及び伸び・強度を損なうことなく、軽量化させコストダウンするために使用される。【０１０５】
バルーンの添加量は、特に限定されないが、（ａ）成分および（ｂ）成分（（ｃ）成分を含有する場合は（ａ）成分、（ｂ）成分および（ｃ）成分）合計１００重量部に対して、好ましくは０．１〜５０重量部、更に好ましくは０．１〜３０重量部の範囲で使用できる。この量が０．１重量部未満では軽量化の効果が小さく、５０重量部より多いとこの配合物を硬化させた場合の機械特性のうち、引張強度の低下が認められることがある。また、バルーンの比重が０．１以上の場合は、その添加量は好ましくは３〜５０重量部、更に好ましくは５〜３０重量部である。【０１０６】
＜酸化防止剤＞
本発明の硬化性組成物には、各種酸化防止剤を必要に応じて用いてもよい。これらの酸化防止剤としては、ｐ−フェニレンジアミン系酸化防止剤、アミン系酸化防止剤、ヒンダードフェノール系酸化防止剤や、二次酸化防止剤としてリン系酸化防止剤、イオウ系酸化防止剤等が挙げられる。【０１０７】
＜可塑剤＞
本発明の硬化性組成物には、必要に応じて可塑剤を配合することができる。【０１０８】
可塑剤としては特に限定されないが、物性の調整、性状の調節等の目的により、例えば、特開２００５−２３２４１９公報段落［０１７３］記載の可塑剤が挙げられる。これらの中では、粘度の低減効果が顕著であり、耐熱性試験時における揮散率が低いという点から、ポリエステル系可塑剤、ビニル系重合体が好ましい。また、数平均分子量５００〜１５０００の重合体である高分子可塑剤が、添加することにより、該硬化性組成物の粘度及び該硬化性組成物を硬化して得られる硬化物の引張り強度、伸び等の機械特性が調整できるとともに、重合体成分を分子中に含まない可塑剤である低分子可塑剤を使用した場合に比較して、初期の物性を長期にわたり維持できるため好適である。なお、限定はされないがこの高分子可塑剤は、官能基を有しても有しなくても構わない。【０１０９】
上記高分子可塑剤の数平均分子量は、５００〜１５０００と記載したが、好ましくは８００〜１００００であり、より好ましくは１０００〜８０００である。分子量が低すぎると熱にさらされたり液体に接した場合に可塑剤が経時的に流出し、初期の物性を長期にわたり維持できないことがある。また、分子量が高すぎると粘度が高くなり、作業性が低下する傾向がある。【０１１０】
これらの高分子可塑剤のうちで、ビニル系重合体と相溶するものが好ましい。中でも相溶性及び耐候性、耐熱老化性の点からビニル系重合体が好ましい。ビニル系重合体の中でも（メタ）アクリル系重合体が好ましく、アクリル系重合体がさらに好ましい。このアクリル系重合体の合成法は、従来からの溶液重合で得られるものや、無溶剤型アクリルポリマー等を挙げることができる。後者のアクリル系可塑剤は溶剤や連鎖移動剤を使用せず高温連続重合法（ＵＳＰ４４１４３７０、特開昭５９−６２０７号公報、特公平５−５８００５号公報、特開平１−３１３５２２号公報、ＵＳＰ５０１０１６６）にて作製されるため、本発明の目的にはより好ましい。その例としては特に限定されないが、東亞合成品ＵＰシリーズ等が挙げられる（工業材料１９９９年１０月号参照）。勿論、他の合成法としてリビングラジカル重合法をも挙げることができる。この方法によれば、その重合体の分子量分布が狭く、低粘度化が可能なことから好ましく、更には原子移動ラジカル重合法がより好ましいが、これに限定されるものではない。【０１１１】
高分子可塑剤の分子量分布は特に限定されないが、狭いことが好ましく、１．８未満が好ましい。１．７以下がより好ましく、１．６以下がなお好ましく、１．５以下がさらに好ましく、１．４以下が特に好ましく、１．３以下が最も好ましい。【０１１２】
上記高分子可塑剤を含む可塑剤は、単独で使用してもよく、２種以上を併用してもよいが、必ずしも必要とするものではない。また必要によっては高分子可塑剤を用い、物性に悪影響を与えない範囲で低分子可塑剤を更に併用しても良い。【０１１３】
なおこれら可塑剤は、重合体製造時に配合することも可能である。【０１１４】
可塑剤を用いる場合の使用量は、限定されないが、（ａ）成分および（ｂ）成分（（ｃ）成分を含有する場合は（ａ）成分、（ｂ）成分および（ｃ）成分）合計１００重量部に対して、好ましくは１〜１００重量部、より好ましくは５〜５０重量部である。１重量部未満では可塑剤としての効果が発現しにくい傾向があり、１００重量部を越えると硬化物の機械強度が不足する傾向がある。【０１１５】
上記可塑剤以外に、本発明においては、次に述べる反応性希釈剤を用いても構わない。【０１１６】
反応性希釈剤として、硬化養生中に揮発し得るような低沸点の化合物を用いた場合は、硬化前後で形状変化を起こしたり、揮発物により環境にも悪影響を及ぼしたりすることから、常温での沸点が１００℃以上である有機化合物が特に好ましい。【０１１７】
反応性希釈剤の具体例としては、１−オクテン、４−ビニルシクロヘキセン、酢酸アリル、１，１−ジアセトキシ−２−プロペン、１−ウンデセン酸メチル、８−アセトキシ−１，６−オクタジエン等が挙げられるが、これらに限定されるものではない。【０１１８】
反応性希釈剤の添加量は、（ａ）成分および（ｂ）成分（（ｃ）成分を含有する場合は（ａ）成分、（ｂ）成分および（ｃ）成分）合計１００重量部に対し、好ましくは０．１〜１００重量部、より好ましくは０．５〜７０重量部、さらに好ましくは１〜５０重量部である。【０１１９】
＜光安定剤＞
本発明の硬化性組成物には、必要に応じて光安定剤を添加しても良い。光安定剤は各種のものが知られており、例えば大成社発行の「酸化防止剤ハンドブック」、シーエムシー化学発行の「高分子材料の劣化と安定化」（２３５〜２４２）等に記載された種々のものが挙げられるが、これらに限定されるわけではない。【０１２０】
特に限定はされないが、光安定剤の中でも、紫外線吸収剤が好ましく、具体的には、例えば、チヌビンＰ、チヌビン２３４、チヌビン３２０、チヌビン３２６、チヌビン３２７、チヌビン３２９、チヌビン２１３（以上いずれも日本チバガイギー製）等のようなベンゾトリアゾール系化合物やチヌビン１５７７等のようなトリアジン系、ＣＨＩＭＡＳＳＯＲＢ８１等のようなベンゾフェノン系、チヌビン１２０（日本チバガイギー製）等のようなベンゾエート系化合物等が例示できる。【０１２１】
また、ヒンダードアミン系化合物も好ましく、そのような化合物の具体的には２００６−２７４０８４号公報記載のものが挙げられるが、これらに限定されるものではない。【０１２２】
更には紫外線吸収剤とヒンダードアミン系化合物の組合せはより効果を発揮することがあるため、特に限定はされないが併用しても良く、併用することが好ましいことがある。【０１２３】
光安定剤は前述した酸化防止剤と併用してもよく、併用することによりその効果を更に発揮し、特に耐候性が向上することがあるため特に好ましい。予め光安定剤と酸化防止剤を混合してあるチヌビンＣ３５３、チヌビンＢ７５（以上いずれも日本チバガイギー製）などを使用しても良い。【０１２４】
光安定剤の使用量は、（ａ）成分および（ｂ）成分（（ｃ）成分を含有する場合は（ａ）成分、（ｂ）成分および（ｃ）成分）合計１００重量部に対して０．１〜１０重量部の範囲であることが好ましい。０．１重量部未満では耐候性を改善の効果が少なく、１０重量部超では効果に大差がなく経済的に不利である。【０１２５】
＜接着性付与剤＞
本発明の硬化性組成物にさらに基材接着性を向上させる目的で接着性付与剤を添加することができる、接着性付与剤としては、架橋性シリル基含有化合物が好ましく、更にはシランカップリング剤が好ましい。【０１２６】
これらを具体的に例示すると、特開２００５−２３２４１９公報段落［０１８４］記載の接着性付与剤が挙げられる。【０１２７】
また、ヒドロシリル化反応を阻害しない範囲において、分子中にエポキシ基、イソシアネート基、イソシアヌレート基、カルバメート基、アミノ基、メルカプト基、カルボキシル基、ハロゲン基、（メタ）アクリル基等の、炭素原子及び水素原子以外の原子を有する有機基と、架橋性シリル基を併せ持つシランカップリング剤を用いることができる。【０１２８】
これらを具体的に例示すると、特開２００５−２３２４１９公報段落［０１８５］記載の炭素原子及び水素原子以外の原子を有する有機基と、架橋性シリル基を併せ持つシランカップリング剤が挙げられる。【０１２９】
これらの中でも、硬化性及び接着性の点から、分子中にエポキシ基あるいは（メタ）アクリル基を有するアルコキシシラン類がより好ましい。【０１３０】
これらは、単独で用いてもよく、また２種以上を併用してもよい。【０１３１】
シランカップリング剤以外の接着性付与剤の具体例としては、特に限定されないが、例えば、エポキシ樹脂、フェノール樹脂、変性フェノール樹脂、シクロペンタジエン−フェノール樹脂、キシレン樹脂、クマロン樹脂、石油樹脂、テルペン樹脂、テルペンフェノール樹脂、ロジンエステル樹脂硫黄、アルキルチタネート類、芳香族ポリイソシアネート等が挙げられる。【０１３２】
また、接着性を更に向上させるために、架橋性シリル基縮合触媒を上記接着性付与剤とともに併用することができる。架橋性シリル基縮合触媒としては、例えば、特開２００５−２３２４１９公報段落［０１８７］記載されているものが挙げられる。【０１３３】
上記接着性付与剤は、（ａ）成分および（ｂ）成分（（ｃ）成分を含有する場合は（ａ）成分、（ｂ）成分および（ｃ）成分）合計１００重量部に対して、０．０１〜２０重量部配合するのが好ましい。０．０１重量部未満では接着性の改善効果が小さく、２０重量部を越えると硬化物物性が低下し易い傾向がある。好ましくは０．１〜１０重量部であり、更に好ましくは０．５〜５重量部である。【０１３４】
上記接着性付与剤は１種類のみで使用しても良いし、２種類以上混合使用しても良い。【０１３５】
＜溶剤＞
本発明の硬化性組成物には、必要に応じて溶剤を配合することができる。【０１３６】
配合できる溶剤としては、例えばトルエン、キシレン等の芳香族炭化水素系溶剤；酢酸エチル、酢酸ブチル、酢酸アミル、酢酸セロソルブ等のエステル系溶剤；アセトン、メチルエチルケトン、メチルイソブチルケトン、ジイソブチルケトン等のケトン系溶剤等が挙げられる。これらの溶剤は重合体の製造時に用いてもよい。【０１３７】
＜その他の添加剤＞
本発明の硬化性組成物には、硬化性組成物又はその硬化物の諸物性の調整を目的として、必要に応じて各種添加剤を添加してもよい。このような添加物の例としては、たとえば、難燃剤、老化防止剤、ラジカル禁止剤、金属不活性化剤、オゾン劣化防止剤、リン系過酸化物分解剤、滑剤、顔料、発泡剤、などがあげられる。これらの各種添加剤は単独で用いてもよく、２種類以上を併用してもよい。【０１３８】
このような添加物の具体例は、たとえば、特公平４−６９６５９号、特公平７−１０８９２８号、特開昭６３−２５４１４９号、特開昭６４−２２９０４号の各明細書などに記載されている。【０１３９】
＜＜硬化物の作製方法＞＞
本発明の硬化性組成物は、全ての配合成分を予め配合密封した１液型として調製でき、また、開始剤だけを抜いたＡ液と、開始剤を充填材、可塑剤、溶剤等と混合したＢ液を成形直前に混合する２液型としても調製できる。
＜＜硬化物＞＞
本発明の硬化物は、上記硬化性組成物を硬化させて得られるものである。
当該硬化性組成物を硬化させる方法としては、特に限定されない。【０１４０】
（ｄ）成分として熱重合開始剤を用いる場合、その硬化温度は、使用する熱重合開始剤、（ａ）ビニル系重合体、（ｂ）リン酸基を有するビニル系単量体および（ｃ）環構造を有するビニル系単量体、添加される他の化合物等の種類により異なるが、通常５０℃〜２５０℃が好ましく、７０℃〜２００℃がより好ましい。【０１４１】
（ｄ）成分として光重合開始剤を用いる場合、活性エネルギー線源により光又は電子線を照射して、硬化させることができる。【０１４２】
活性エネルギー線源としては特に限定はないが、用いる光重合開始剤の性質に応じて、例えば高圧水銀灯、低圧水銀灯、電子線照射装置、ハロゲンランプ、発光ダイオード、半導体レーザー、メタルハライド等が挙げられる。【０１４３】
（ｄ）成分として光重合開始剤を用いる場合、その硬化温度は、０℃〜１５０℃が好ましく、５℃〜１２０℃がより好ましい。【０１４４】
（ｄ）成分としてレドックス系開始剤を用いる場合、その硬化温度は、−５０℃〜２５０℃が好ましく、０℃〜１８０℃がより好ましい。【０１４５】
＜＜成形方法＞＞
本発明の硬化性組成物を成形体として用いる場合の成形方法としては、特に限定されず、一般に使用されている各種の成形方法を用いることができる。例えば、注型成形、圧縮成形、トランフファー成形、射出成形、押し出し成形、回転成形、中空成形、熱成形等が挙げられる。特に自動化、連続化が可能で、生産性に優れるという観点から、ロール成形、カレンダー成形、押出し成形、液状射出成形、射出成形によるものが好ましい。【０１４６】
＜＜用途＞＞
本発明の硬化性組成物は、特に限定はされないが、シール材（建築用シール材、オイルシール材、ガスケットを含む）、電気・電子部品材料、電線・ケーブル用絶縁被覆材等の電気絶縁材、接着剤、粘着剤、電気電子用ポッティング剤、放熱材、防振・制振・免振材、フィルム、注型材料に好ましく用いられる。そのほか、防水材、マリンデッキコーキング、自動車用材料、コーティング材、発泡体、Ｏリング、パッキン、ホース・チューブ類、ロール、ダイヤフラム、各種成形材料等の様々な用途にも利用可能である。【０１４７】
例えば自動車分野では、ボディ部品として、気密保持のためのシール材、ガラスの振動防止材、車体部位の防振材、特にウインドシールガスケット、ドアガラス用ガスケットに使用することができる。シャーシ部品として、防振、防音用のエンジン及びサスペンジョンゴム、特にエンジンマウントラバーに使用することができる。エンジン部品としては、トランスミッションオイルクーラーホース、エンジンオイルクーラーホース、エアダクトホース、ターボインタークーラーホース、ホットエアーホース、ラジエターホース、パワーステアリングホース、燃料ホース、ドレインホース等の冷却用、燃料供給用、吸気及び排気用等のホース類、エンジンカムカバーやオイルパンのガスケット、オイルポンプ用ガスケット、パワーステアリングベーンポンプ用ガスケット、インテークマニホールド用ガスケット、スロットルボディ用ガスケット、コンプレッサー用ガスケット、タイミングベルトカバー用ガスケット、クランクシャフトシールガスケット、カムシャフトシールガスケット、トランスミッションシールガスケット、等のガスケット類、各種Ｏリング、オイルシール、パワーステアリングシールベルトカバーシール、シールワッシャ−、オイルレシーバ、プラグチューブシール、スクイーズパッキン、リップシールパッキン、ボアプラグ、インジェクションパイプシール、ブレーキドラムシール、ワイヤーハーネス等のコネクタシール、オイルレベルゲージ、ブリーザ、バルブ、ダイアフラム等各種ゴム部品、燃料噴射装置、燃料加熱装置、エアダンパ、圧力検出装置、熱交換器用樹脂タンクのオイルクーラー、可変圧縮比エンジン、シリンダ装置、圧縮天然ガス用レギュレータ、圧力容器、筒内直噴式内燃機関の燃料供給システムもしくは高圧ポンプ用のＯリング、イグナイタＨＩＣもしくは自動車用ハイブリッドＩＣ用のポッティング材、等速ジョイントブーツ材及びラック＆ピニオンブーツ材、エンジンコントロール基板用のコーティング材、モール、ヘッドランプレンズ、サンルーフシールもしくはミラー用の接着剤に使用することができる。また、排ガス清浄装置部品、ブレーキ部品にも使用できる。【０１４８】
電気分野では、コーティング、ポッティング、パッキン、Ｏリング、ベルト等に使用できる。具体的には、高電圧用厚膜抵抗器、ハイブリッドＩＣの回路素子、ＨＩＣ、電気絶縁部品、半導電部品、導電部品、モジュール、印刷回路、セラミック基板、ダイオード、トランジスタもしくはボンディングワイヤーのバッファー材、半導電体素子、または光通信用オプティカルファイバー等のコーティング材、トランス高圧回路、プリント基板、可変抵抗部付き高電圧用トランス、電気絶縁部品、半導電部品、導電部品、太陽電池またはテレビ用フライバックトランス等のポッティング材、重電部品、弱電部品、太陽電池の裏面封止、電気・電子機器の回路や基板等のシーリング材、照明器具用の飾り類、防水パッキン類、防振ゴム類、防虫パッキン類、クリーナ用の防振・吸音と空気シール材、電気温水器用の防滴カバー、ヒータ部パッキン、電極部パッキン、安全弁ダイアフラム、酒かん器用のホース類、防水パッキン、電磁弁、スチームオーブンレンジ及びジャー炊飯器用の防水パッキン、給水タンクパッキン、吸水バルブ、水受けパッキン、接続ホース、ベルト、保温ヒータ部パッキン、蒸気吹き出し口シール等、燃焼機器用のオイルパッキン、Ｏリング、ドレインパッキン、加圧チューブ、送風チューブ、送・吸気パッキン、防振ゴム、給油口パッキン、油量計パッキン、送油管、ダイアフラム弁、送気管等、音響機器用のスピーカーガスケット、スピーカーエッジ、ターンテーブルシート、ベルト、プーリー等のゴム部品が挙げられる。また、ブラウン管ウェッジ、ネック、電気絶縁部品、半導電部品または導電部品等の接着剤、電線被覆の補修材、電線ジョイント部品の絶縁シール材、ＯＡ機器用ロール、インク用ワイパ、振動吸収剤、ゲル等にも使用できる。【０１４９】
建築分野では、構造用ガスケット（ジッパーガスケット）、空気膜構造屋根材、防水材、定形シーリング材、防振材、防音材、セッティングブロック、摺動材等に使用できる。【０１５０】
スポーツ分野では、スポーツ床として全天候型舗装材、体育館床等、スポーツシューズとして靴底材、中底材等、球技用ボールとしてゴルフボール等に使用できる。【０１５１】
防振ゴム分野では、自動車用防振ゴム、鉄道車両用防振ゴム、航空機用防振ゴム、防舷材等に使用できる。
【実施例】
【０１５２】
以下に、具体的な実施例を挙げて本発明をより詳細に説明するが、本発明は、下記実施例に限定されるものではない。
また、下記実施例中、「数平均分子量」及び「分子量分布（重量平均分子量と数平均分子量の比）」は、ゲルパーミエーションクロマトグラフィー（ＧＰＣ）を用いた標準ポリスチレン換算法により算出した。ただし、ＧＰＣカラムとしてポリスチレン架橋ゲルを充填したもの（ｓｈｏｄｅｘ  ＧＰＣ  Ｋ−８０４およびＫ-８０２．５；昭和電工（株）製）、ＧＰＣ溶媒としてクロロホルムを用いた。【０１５３】
下記実施例中、「平均末端（メタ）アクリロイル基数」は、「重合体１分子当たりに導入された（メタ）アクリロイル基数」であり、1Ｈ−ＮＭＲ分析及びＧＰＣにより求められた数平均分子量より算出した。
（ただし、1Ｈ−ＮＭＲはＢｒｕｋｅｒ社製ＡＳＸ−４００を使用し、溶媒として重クロロホルムを用いて２３℃にて測定した。）
なお、下記実施例及び比較例中の「部」及び「％」は、それぞれ「重量部」及び「重量％」を表す。
（製造例１、２）
各原料の使用量を表１に示す。【０１５４】
（１）重合工程
アクリル酸エステル（予め混合されたアクリル酸エステル）を脱酸素した。攪拌機付ステンレス製反応容器の内部を脱酸素し、臭化第一銅、全アクリル酸エステルの一部（表１では初期仕込みモノマーとして記載）を仕込み、加熱攪拌した。アセトニトリル（表１では重合用アセトニトリルと記載）、開始剤としてジエチル２，５−ジブロモアジペート（ＤＢＡＥ）を添加、混合し、混合液の温度を約８０℃に調節した段階でペンタメチルジエチレントリアミン（以下、トリアミンと略す）を添加し、重合反応を開始した。残りのアクリル酸エステル（表１では追加モノマーとして記載）を逐次添加し、重合反応を進めた。重合途中、適宜トリアミンを追加し、重合速度を調整した。重合時に使用したトリアミンの総量を重合用トリアミンとして表１に示す。重合が進行すると重合熱により内温が上昇するので内温を約８０℃〜約９０℃に調整しながら重合を進行させた。【０１５５】
（２）酸素処理工程
モノマー転化率（重合反応率）が約９５％以上の時点で反応容器気相部に酸素‐窒素混合ガスを導入した。内温を約８０℃〜約９０℃に保ちながらしながら反応液を数時間加熱攪拌して反応液中の重合触媒と酸素を接触させた。アセトニトリル及び未反応のモノマーを減圧脱揮して除去し、重合体を含有する濃縮物を得た。濃縮物は著しく着色していた。【０１５６】
（３）第一粗精製
トルエンを重合体の希釈溶媒として使用した。重合体１００ｋｇに対して１００〜１５０ｋｇ程度のトルエンで（２）の濃縮物を希釈し、ろ過助剤（ラジオライトＲ９００、昭和化学工業製）、吸着剤（キョーワード７００ＳＥＮ、キョーワード５００ＳＨ）を添加した。反応容器気相部に酸素‐窒素混合ガスを導入した後、約８０℃で数時間加熱攪拌した。不溶な触媒成分をろ過除去した。ろ液は重合触媒残渣によって着色および若干の濁りを有していた。【０１５７】
（４）第二粗精製
ろ液を攪拌機付ステンレス製反応容器に仕込み、吸着剤（キョーワード７００ＳＥＮ、キョーワード５００ＳＨ）を添加した。気相部に酸素−窒素混合ガスを導入して約１００℃で数時間加熱攪拌した後、吸着剤等の不溶成分をろ過除去した。ろ液はほとんど無色透明な清澄液であった。ろ液を濃縮し、ほぼ無色透明の重合体を得た。【０１５８】
（５）（メタ）アクリロイル基導入工程
重合体１００ｋｇをＮ，Ｎ−ジメチルアセトアミド（ＤＭＡＣ）約１００ｋｇに溶解し、アクリル酸カリウム（末端Ｂｒ基に対して約２モル当量）、熱安定剤（Ｈ−ＴＥＭＰＯ：４−ヒドロキシ−２，２，６，６−テトラメチルピペリジン−ｎ−オキシル）、吸着剤（キョーワード７００ＳＥＮ）、を添加し、約７０℃で数時間加熱攪拌した。ＤＭＡＣを減圧留去し、重合体濃縮物を重合体１００ｋｇに対して約１００ｋｇのトルエンで希釈し、ろ過助剤を添加して固形分をろ別し、ろ液を濃縮し、末端にアクリロイル基を有する重合体[Ｐ１]を得た。得られた重合体の１分子あたりに導入されたアクリロイル基数、数平均分子量、分子量分布を併せて表１に示す。【０１５９】
【表１】
0005552419.tif 000004
【０１６０】
・重合工程：モノマー１００ｋｇあたりの各使用量（単位ｋｇ）
・第一粗精製〜（メタ）アクリロイル基導入工程：重合体１００ｋｇあたりの各使用量（単位ｋｇ）開始剤：２，５−ジブロモアジピン酸ジエチル（ＤＢＡＥ）
・数平均分子量（Mn）、分子量分布（Mw/Mn)：ゲルパーミエーションクロマトグラフィー（ＧＰＣ）を用いた標準ポリスチレン換算法により算出した。ＧＰＣカラム（ｓｈｏｄｅｘ  GPC  K-804、K-802．5昭和電工（株）製）、ＧＰＣ溶媒（クロロホルム)を用いた。
・重合体１分子当たりの数：1H−NMRによる濃度分析を行い、ＧＰＣにより求まる数平均分子量により算出した。【０１６１】
（実施例１）
（ａ）成分として製造例１で得られた重合体［Ｐ１］１００部、（ｂ）成分としてリン酸基含有メタアクリル単量体（商品名；ライトエステルＰ−１Ｍ（２−メタアクリロイルオキシエチルアシッドホスフェート）共栄社化学製））１０部、酸化防止剤としてテトラキス［メチレン−３−（３，５−ジ−ｔｅｒｔ−ブチル−４−ヒドロキシフェニル）プロピオネート］メタン（商品名ＩＲＧＡＮＯＸ１０１０：チバ・スペシャルティ・ケミカルズ製）１部、光ラジカル開始剤として、２−ヒドロキシ−２−メチル−１−フェニル−プロパン−１−オン（ＤＡＲＯＣＵＲ１１７３；チバ・スペシャルティ・ケミカルズ製）０．２部、ビス（２、４，６−トリメチルベンゾイル）−フェニルフォスフィンオキサイド（ＩＲＧＡＣＵＲＥ８１９；チバ・スペシャルティ・ケミカルズ製）０．１部を加え、十分に溶解・混合後、６０℃で１時間加熱脱泡を行った。さらに型枠に流し込んでＵＶ照射装置に（ＬＨ−６；フュージョン・ジャパン社製）ランプエネルギー＝１８４Ｗ／ｃｍ、照射距離５４ｃｍ、１ｍ／分の速度で１回通して（積算光量＝３０３０ｍＪ／ｃｍ2）硬化させて２ｍｍの厚のシートを得た。得られた硬化物を用いて、引張り物性、ＤｕｒｏＡ硬度を測定した。また、各種基材にビード状の硬化性組成物を塗工後、上記と同様の条件で硬化させ、得られたサンプルの接着物性を１８０°ピール法で測定した。硬化物組成を表２に、結果を表３に示す。【０１６２】
＜測定方法＞
引張り特性
得られたシートを、ＪＩＳ  Ｋ  ６２５１に準じて、（１／３号ダンベル）サイズに切り出し、引張り特性を評価した。
ＤｕｒｏＡ硬度
また、得られたシートから、ＪＩＳ  Ｋ  ６２５３に準じて、２０＊２０ｍｍ幅のシートを切り出し、当該切り出したシートを３枚重ねて硬度を測定し、ゴム硬度を測定した。
基材接着性
２５＊１００ｍｍサイズの各基材に、重量で１〜２ｇ、約１ｃｍΦのビードを塗工し、上記条件でＵＶ硬化させ、得られた硬化物サンプルの基材／硬化物の境界面にカッターで５ｍｍ幅の切れ込みを入れ、手剥離で１８０ピール試験を実施した。
表３に記載の評価は下記のとおり：
ＡＦ；界面破壊
ＣＦ；凝集破壊。
一般的に破壊モードとしてはＣＦの方が接着性に優れる結果である。【０１６３】
（実施例２〜４）
実施例１のリン酸含有メタクリル単量体を表に記載している量に変更した以外は、実施例１と同様の方法により硬化性組成物および硬化物を作製し、その物性を評価した。【０１６４】
（実施例５）
実施例１のリン酸含有メタクリル単量体に替えて、リン酸アクリル単量体（品名；ライトアクリレートＰ−１Ａ（２−アクリロイルオキシエチルアシッドホスフェート）共栄社化学製）を用いた以外は、実施例１と同様の方法により硬化性組成物および硬化物を作製し、その物性を評価した。【０１６５】
（実施例６〜８）
実施例５のリン酸含有アタクリル単量体を表に記載している量に変更した以外は、実施例５と同様の方法により硬化性組成物および硬化物を作製し、その物性を評価した。【０１６６】
（実施例９）
実施例１のリン酸含有メタクリル単量体に替えて、リン酸アクリル単量体（品名；ライトアクリレートＰ−１Ａ（２−アクリロイルオキシエチルアシッドホスフェート）共栄社化学製）２部、（ｃ）成分として（メタ）アクリル単量体（ＦＡ−５１２Ａ（ジシクロペンテニルオキシエチルアクリレート）日立化成工業製）１０部を用いた以外は、実施例１と同様の方法により硬化性組成物および硬化物を作製し、その物性を評価した。【０１６７】
（実施例１０）
実施例９の重合体[Ｐ１]を重合体[Ｐ２]に変更し、（ｃ）成分の（メタ）アクリル単量体（ＦＡ−５１２Ａ（ジシクロペンテニルオキシエチルアクリレート）日立化成工業製）２０部とした以外は実施例９を同様の方法により硬化性組成物および硬化物を作製し、その物性評価を実施した。【０１６８】
（比較例１）
実施例１のリン酸含有メタクリル単量体を添加しない以外は、実施例１と同様の方法により硬化性組成物および硬化物を作製し、その物性を評価した。【０１６９】
（比較例２）
実施例１のリン酸含有メタクリル単量体に替えて脂環構造含有アクリル単量体（ＦＡ−５１２Ａ（ジシクロペンテニルオキシエチルアクリレート）日立化成工業製）を１０部加えた以外は、実施例１と同様の方法により硬化性組成物および硬化物を作製し、その物性を評価した。【０１７０】
（比較例３）
実施例１のリン酸含有メタクリル単量体に替えて脂環構造およびカルボキシル基を併せ持つアクリル単量体（ＨＯＡ−ＨＨ（２−アクリロイルオキシエチルヘキサヒドロフタル酸）日立化成工業製）を１０部加えた以外は、実施例１と同様の方法により硬化性組成物および硬化物を作製し、その物性を評価した。【０１７１】
【表２】
0005552419.tif 000005
【０１７２】
・硬化物作成方法
ビニル系重合体に150℃条件下でIRGANOX1010を所定量融解混合、50℃まで冷却後アクリル系モノマーおよび光ラジカル開始剤を各々所定量今後、十分に混合後、50℃で１日放置して脱泡した。
・硬化条件
（１）シートサンプル；50℃条件で100*140*2(厚み）mmサイズ型枠に流し込み、十分にレベリングさせてから、エネルギー=184W/cm、コンベアースピード＝１m／分条件でUV照射装置に1回通して硬化物を作成した（積算光量＝3030mJ/cm2）。
（２）各種基材上に、硬化性組成物を1〜2g、約1cmφのビード状に塗布し、上記と同様の条件で硬化させた。【０１７３】
【表３】
0005552419.tif 000006
【０１７４】
・引張り特性；M50（50％伸張時の強度）、M100(100％伸張時の強度）、ＴＢ（破断時の強度）、EB(破断時の伸び）、JIS K 6251準拠して測定。
・ＤｕｒｏＡ；ゴム硬度(JIS K 6253に準拠して測定)
実施例１〜８と比較例１との比較から（ｂ）成分のリン酸基含有単量体の添加により、アルミ、鋼板、ステンレス等の金属基材に対する接着性が顕著に向上しているあることがわかる。その他基材では、水準よって若干のばらつきはあるが、ガラス、ポリカーボネートに対する接着性も向上している。また、一般的に接着性に効果があると言われている脂環式単量体を添加した比較例２および脂環式構造とカルボキシル基とを併せ持つ単量体を添加した比較例３と比較しても、本発明では顕著に接着性が向上することが明らかである。さらに、実施例９の、（ｂ）リン酸基含有単量体に加え、（ｃ）成分として脂環構造を有する単量を併用した場合には、上記の金属基材に加え、電気・電子用途での汎用基材であるポリフェニレンサルファイトへの接着性も顕著に向上している。上記結果より、（ａ）ビニル系重合体を用いた硬化物において、一般に接着性改善が謳われている単量体の中でもリン酸基含有ビニル系単量体、さらに環構造含有ビニル系単量体との組み合わせで劇的に改善されることがわかる。
【産業上の利用可能性】
【０１７５】
本発明の硬化性組成物は、ビニル系重合体にリン酸基含有ビニル系単量体、または、さらには環構造含有ビニル系単量体を添加し、硬化させることで、ビニル系重合体硬化物の基材に対する接着性改善できることから、基材接着性が要求されるシール材、電気・電子部品材料、電気絶縁材、接着剤、粘着剤、ポッティング剤、放熱材、防水材、防振・制振・免振材、フィルム、マリンデッキコーキング、注型材料、成形材料等の用途に好適である。